FR 2713232 A1 19950609 FR 9314543 A 19931203 Matériau fortement iqnifugé et sans halogène, facilement déchirable et ayant une très bonne souplesse à basse température, notamment pour revêtement de câble. L'invention concerne un matériau fortement ignifugé et sans halogène, facilement déchirable et ayant une très bonne souplesse à basse température, utilisable notamment pour constituer une gaine de câble et plus particulièrement une couche intermédiaire dans le revêtement de ce câble. Cette couche intermédiaire est placée entre une protection10 mécanique et un assemblage de conducteurs, chaque conducteur étant éventuellement déjà isolé par un revêtement individuel. On réalise une telle couche intermédiaire le long du conducteur ou des conducteurs, par un procédé d'extrusion continue. Pour certaines applications on15 souhaite que les matériaux d'un câble soit fortement ignifugés, sans contenir d'halogène, et que le matériau de la couche intermédiaire soit facilement déchirable pour faciliter les opérations de raccordement du câble. Pour certaines applications on souhaite en outre que ce matériau20 soit souple à basse température afin de permettre l'installation du câble dans des locaux exigus, ou bien dans tous les cas o l'encombrement doit être réduit le plus possible. On connait des matériaux thermoplastiques fortement ignifugés et ne contenant pas d'halogène, mais ils présentent une forte résistance au déchirement, à la température ambiante. Le déchirement longitudinal peut être facilité au moyen d'un fil de déchirement placé sous la couche intermédiaire. Néanmoins il est parfois nécessaire de30 couper le revêtement longitudinalement au moyen d'un outil tranchant. Dans tous les cas, il est nécessaire de réaliser une coupure circulaire pour désolidariser la partie du revêtement qui est à enlever, par rapport à celle qui doit rester autour du conducteur ou des conducteurs. La35 réalisation d'une coupure longitudinale ou d'une coupure circulaire au moyen d'un outil tranchant présente toujours le risque d'endommager le revêtement individuel des conducteurs, s'il y en a un, ou même d'endommager le conducteur ou les conducteurs que comporte ce câble. Le but de l'invention est donc de proposer un matériau de revêtement pouvant être déchiré facilement, à la température ambiante, sans nécessiter un outil tranchant, tout en présentant une forte résistance au feu, une absence d'halogène, et une très bonne souplesse à basse température. L'objet de l'invention est un matériau fortement ignifugé et sans halogène, facilement déchirable et ayant une très bonne souplesse à basse température, notamment pour revêtement de câble; caractérisé en ce qu'il a la composition suivante, exprimée en parties pour 100 parties de l'ensemble des polymères mentionnés ci-dessous:15 - un copolymère éthylène- vinylacétate comportant 30 50 à 70 parties à 50 % d'acétate; - un copolymère éthylène - propylène comportant entre 10 à 40 parties et 75 % d'éthylène; - un agent ignifugeant; en quantité choisie selon le degré souhaité de résistance au feu. Le tableau ci-dessous donne un exemple de composition du matériau selon l'invention, en parties pour 100 parties de l'ensemble des polymères mentionnés ci-dessous: - copolymère éthylène- vinylacétate comportant 40 % 60 d'acétate; - copolymère éthylène- vinylacétate greffé avec du triméthoxy-vinyle silane, et 30 comportant 27 % d'acétate Copolymère éthylène- propylène- diène 10 - Trihydrate d'alumine ayant une surface spécifique 180 d'environ 4 m2/g. - une cire de polyéthylène 4 Dans ce matériau, le mélange de ces trois copolymères procure une excellente souplesse à basse température. Le greffage d'un silane fonctionnel sur le copolymère d'éthylène-vinyl acétate procure une bonne tenue mécanique et une déchirabilité longitudinale qui est à la fois facile et régulière. Pour désolidariser une partie du revêtement d'un câble, par rapport au reste du câble, il n'est pas nécessaire de faire une coupure franche, il suffit de faire une légère entaille. On réduit ainsi le risque d'endommager,10 avec un outil tranchant, le revêtement individuel éventuel devant rester pour la protection de conducteurs constituant le câble. Dans cet exemple de composition, le silane fonctionnel utilisé pour greffer le copolymère d'éthylène- vinylacétate est du triméthoxy-vinyle-silane, en quantité15 telle que l'indice de fusion du matériau obtenu est compris entre i et 10 grammes pour 10 minutes à 190 *C, et sous un poids de 5 kg, dans les conditions prévues par la norme ISO 1133. Dans d'autres exemples de réalisation, ce copolymère peut être greffé avec tout autre silane fonctionnel, avec un taux de greffage tel que l'indice de fusion du matériau obtenu est voisin des 1 à 10 grammes mentionnés ci-dessus. Le copolymère éthylène-propylène-diène comporte environ 5 % d'un diène, car il est vendu couramment avec une telle composition, mais ce diène n'a pas d'effet notable sur les caractéristiques du matériau. Il peut donc être omis. Le copolymère éthylène-propylène, avec ou sans diène, contribue à la souplesse du matériau à basse température, et à l'absorption de la charge d'agent ignifugeant. L'agent ignifugeant utilisé dans cet exemple de composition est un agent très classique, du trihydrate d'alumine. Mais il peut être remplacé par un autre agent ignifugeant classique, en quantité adaptée à la résistance au feu que l'on souhaite obtenir, et à la surface spécifique35 de l'agent utilisé. Cet exemple de composition comporte en outre un agent de mise en oeuvre qui est destiné à faciliter l'extrusion du matériau pour revêtir un câble. Cet agent de mise en oeuvre est dans cet exemple une cire de polyéthylène, mais tout5 autre agent de mise en oeuvre pourrait être utilisé. L'homme de l'Art choisira la quantité de cet agent en fonction de sa nature, et en fonction de la facilité de mise en oeuvre qui est souhaitée. La quantité de cet agent peut varier de 1 à 10 parties pour cent parties des copolymères, selon les cas. Quelle qu'en soit la quantité, cet agent de mise en oeuvre n'influe pas ou peu sur les qualités de résistance au feu, de déchirabilité, et de souplesse du matériau. Cet exemple de composition permet d'obtenir un matériau de revêtement de câble à un coût plus faible que les compositions connues, alors que le coût de mise en oeuvre industrielle est identique. Par ailleurs cet exemple de composition présente une meilleure résistance au feu, et une meilleure déchirabilité comme le montre le tableau cidessous.20 Matériau de type Matériau ayant Test connu la composition cidessus. Résistance au feu 30 à 40 % 40 & 50 % (indice d'ox ygène) Résistance au > 10 N/mm 35 N/mm REVENDICATIONS 1) Matériau fortement ignifugé et sans halogène, facilement déchirable et ayant une très bonne souplesse à basse température, notamment pour revêtement de câble;5 caractérisé en ce qu'il a la composition suivante, exprimée en parties pour 100 parties de l'ensemble des polymères mentionnés ci-dessous: - un copolymère éthylène- vinylacétate comportant 30 50 à 70 parties a 50 % d'acétate; - un copolymère éthylène - propylène comportant entre 10 à 40 parties et 75 % d'éthylène; - un agent ignifugeant; en quantité choisie selon le degré souhaité de résistance au feu. 2) Matériau selon la revendication 1, caractérisé en ce que l'agent ignifugeant est du trihydrate d'alumine; et en ce que ce trihydrate d'alumine a une surface spécifique comprise entre 3 et 8 m2/g. 3) Matériau selon la revendication 1, caractérisé en ce que le copolymère éthylène-vinylacétate est greffé avec du triméthoxy-vinyl- silane en quantité telle que l'indice de fusion du matériau obtenu est compris entre 1 et 10 grammes pour 10 minutes, à 190'C, et sous un poids de 5 kg, dans les conditions prévues par la norme ISO 1133.20